FR 3049952 A1 20171013 FR 1653122 A 20160408 1 COMPOSITION À BASE DE POLYAMIDE POUR DES TUYAUX CONTENANT DU PÉTROLE OU DU GAZ La présente invention concerne l'utilisation d'une composition comprenant au moins un copolyamide semi-cristallin comprenant au moins un motif minoritaire issu en particulier de la polycondensation d'au moins une diamine avec un dimère d'acide gras, comme couche d'étanchéité dans un tuyau, en particulier flexible, contenant du pétrole ou du gaz, ce tuyau étant utilisé dans l'exploitation des gisements de pétrole ou de gaz sous la mer (offshore). L'invention concerne aussi les structures ou tuyaux obtenus à partir desdites compositions. L'exploitation de gisements pétroliers situés en mer soumet à des conditions extrêmes les matériaux mis en oeuvre, et en particulier les tuyaux reliant les différents dispositifs sous-marins de la plate-forme et véhiculant les hydrocarbures extraits, qui sont généralement transportés à haute température et haute pression (par exemple, 700 bars). Lors du fonctionnement des installations, il se pose donc des problèmes aigus de résistance mécanique, thermique et chimique des matériaux mis en oeuvre. De tels tuyaux doivent en particulier résister au pétrole chaud, au gaz, à l'eau et aux mélanges d'au moins deux de ces produits pendant des durées pouvant atteindre 20 ans. De manière classique, ces tuyaux comprennent une couche intérieure métallique non étanche formée par une bande en métal profilée enroulée en hélice telle qu'un feuillard agrafé. Cette couche intérieure métallique, qui donne la forme au tuyau, est revêtue, en général par extrusion, d'une couche de polymère destinée à conférer l'étanchéité. D'autres couches de protection et/ou de renfort telles que des nappes de fibres métalliques, des thermoplastiques et des caoutchoucs peuvent également être disposées autour de la couche de polymère étanche. La gaine d'étanchéité en polymère recouvrant la carcasse a généralement un cahier des charges particulièrement difficile à remplir puisqu'elle assure l'étanchéité des tubes flexibles alors qu'elle est en contact direct avec les produits transportés en pression et température. Cette gaine doit principalement: * pouvoir être extrudée en continu, éventuellement sur le support de la carcasse interne, 3049952 2 * être suffisamment souple pour accepter les courbures imposées au flexible pendant les opérations de fabrication, de pose et l'utilisation du flexible sur le site (mouvement de la houle ou relevage du flexible pour un changement de site d'utilisation), * résister au fluage consécutif aux efforts de pression, aggravés par le niveau de 5 température. Le fluage se produit dans les déjoints (espace ou jeu) entre les armures métalliques (par exemple zêta auto agrafé ou T) sur lesquelles la gaine s'appuie lorsque la conduite est pressurisée par l'effluent transporté, * être suffisamment stable chimiquement pour que ses caractéristiques mécaniques et son étanchéité ne se dégradent pas de manière rédhibitoire pendant la durée de vie du 10 flexible. Pour des températures de service en dessous de 40°C, le polymère est du HDPE (polyéthylène haute densité) réticulé ou non. Pour des températures supérieures à 40°C, on utilise du polyamide et, pour des températures supérieures à 90°C, on met en oeuvre du PVDF (polyfluorure de vinylidène). 15 Compte tenu du coût élevé du PVDF, et malgré l'implication de températures plus élevées que celles préconisées, le choix du polymère s'est porté sur les polyamides, tels que le PA11 et le PA12, bien connus pour leur bonne tenue thermique, leur résistance chimique, notamment aux solvants, leur résistance aux intempéries et aux rayonnements, leur imperméabilité aux gaz et aux liquides et leur qualité d'isolants électriques. 20 Ces polyamides sont déjà couramment utilisés pour la fabrication de tuyaux destinés à véhiculer des hydrocarbures extraits de gisements pétroliers situés sous la mer (offshore) ou non (on-shore) mais présentent toutefois l'inconvénient de vieillir trop vite. Le brevet FR 1 395 076 décrit des compositions à base d'acides gras dimérisés présentant une faible absorption d'eau. Les compositions exemplifiées contiennent une 25 fraction molaire très importante en acide gras dimérisés. Ni la résistance à l'hydrolyse, ni l'application off-shore, ne sont mentionnées. Les demandes internationales WO 2006/047775 et WO 2007/044573 décrivent toutes deux des compositions copolyamides résistantes à l'hydrolyse contenant des comonomères minoritaires contenant un cycle aromatique ou alicyclique. Cependant, ces 30 compositions ne permettent pas d'améliorer significativement la tenue à l'hydrolyse du PA11. 3049952 3 La demande internationale W02008104719 décrit des compositions A/(diamine en Cz).(diacide en Cw) dans laquelle Cw peut être un dimère d'acide gras. Ces produits sont utilisés en tant qu'adhésifs et ni la résistance à l'hydrolyse, ni l'application OffShore, ne sont mentionnées. 5 Le brevet FR3010408 décrit des copolyamides à base de dimères d'acides gras. Ce brevet revendique une utilisation pour des articles de sport mais l'application OffShore n'est pas mentionnée. Les compositions actuelles en polyamide ne permettent en général qu'une température de service des tuyaux de 60°C à 70°C dépendant du pH ou de l'indice d'acidité 10 totale (TAN) du fluide transporté et du critère d'acceptance utilisé. Il y a donc nécessité de trouver un compromis entre ces différents paramètres et d'augmenter par ailleurs la température de service des tuyaux ainsi que d'augmenter la tenue thermique tout en conservant une bonne extrudabilité de la composition et les propriétés de flexibilité du tuyau. 15 Un premier objet de l'invention est donc l'utilisation d'une composition comprenant au moins un copolyamide semi-cristallin comprenant au moins un motif minoritaire issu en particulier de la polycondensation d'au moins une diamine avec un dimère d'acide gras, comme couche d'étanchéité dans un tuyau contenant du pétrole ou du gaz, ce tuyau étant utilisé dans l'exploitation des gisements de pétrole ou de gaz sous la mer (offshore). 20 Un second objet concerne les structures ou tuyaux obtenus à partir desdites compositions. UTILISATION La présente invention concerne l'utilisation d'une composition comprenant au moins un polyamide, dont l'un au moins est un copolyamide semi-cristallin comprenant au moins un 25 motif minoritaire issu de la polycondensation : d'au moins une diamine avec au moins un acide gras polymérisé, en particulier un dimère d'acide gras, ou d'au moins un dimère diamine avec au moins un acide dicarboxylique, ou d'au moins un dimère aminoacide, 3049952 4 en particulier issu de la polycondensation : d'au moins une diamine avec au moins un acide gras polymérisé, en particulier un dimère d'acide gras, ou d'au moins un dimère diamine avec au moins un acide dicarboxylique, 5 ou leur mélanges, comme couche d'étanchéité dans un tuyau contenant du pétrole ou du gaz, ce tuyau étant utilisé dans l'exploitation des gisements de pétrole ou de gaz sous la mer (offshore). Les Inventeurs ont trouvé de façon tout à fait inattendue que l'utilisation d'un 10 copolyamide semi-cristallin comprenant au moins un motif minoritaire à base d'un acide gras polymérisé ou d'un dimère diamine ou d'un dimère aminoacide permettait d'obtenir des compositions qui présentent de bonnes propriétés d'extrusion, une meilleure tenue thermique ainsi qu'une température de service des tuyaux améliorée et donc une meilleure résistance à l'hydrolyse. 15 Dans toute la description, sauf indication contraire, tous les pourcentages indiqués sont des pourcentages en poids. L'expression "composition comprenant au moins un polyamide, dont l'un au moins est un copolyamide semi-cristallin comprenant au moins un motif minoritaire ... » signifie que la composition peut comprendre : 20 - un seul polyamide, et dans ce cas, ledit polyamide ne peut être que le copolyamide semi-cristallin comprenant au moins un motif minoritaire, -deux polyamides, et dans ce cas, l'un des polyamides est le copolyamide semicristallin comprenant au moins un motif minoritaire et l'autre peut être n'importe quel autre polyamide, à savoir un polyamide semi-cristallin ou amorphe, homopolyamide ou 25 copolyamide, ou bien les deux polyamides sont des copolyamides semi-cristallin différents l'un de l'autre et comprenant au moins un motif minoritaire, - trois polyamides, et dans ce cas, l'un des polyamides est le copolyamide semicristallin comprenant au moins un motif minoritaire et les deux autres peuvent être n'importe quel autre polyamide, à savoir un polyamide semi-cristallin ou amorphe, homopolyamide ou 3049952 5 copolyamide, ou bien, deux des polyamides correspondent chacun à un copolyamide semicristallin différent l'un de l'autre et comprenant chacun au moins un motif minoritaire, et le troisième polyamide correspond à n'importe quel autre polyamide, à savoir un polyamide semi-cristallin ou amorphe, homopolyamide ou copolyamide, 5 - plus de trois polyamides, et dans ce cas, le ou les polyamides additionnels, par rapport à la précédente possibilité à trois polyamides, est(sont) choisi(s) parmi un copolyamide semi-cristallin, différent du ou des autres copolyamide semi-cristallin et comprenant au moins un motif minoritaire, et un autre polyamide, à savoir un polyamide semi-cristallin ou amorphe, homopolyamide ou copolyamide différent du ou des autres. 10 Copolyamide semi-cristallin L'expression "copolyamide semi-cristallin" couvre les copolyamides qui présentent à la fois une température de transition vitreuse Tg et une température de fusion Tf. La Tg et la Tf peuvent être déterminées respectivement selon la norme ISO 11357-2 :2013 et 11357-3 :2013. 15 La nomenclature utilisée pour définir les polyamides est décrite dans la norme ISO 1874-1:1992 "Plastiques -- Matériaux polyamides (PA) pour moulage et extrusion -- Partie 1: Désignation", notamment en page 3 (tableaux 1 et 2) et est bien connue de l'homme du métier. Un copolyamide semi-cristallin, au sens de l'invention, désigne un copolyamide qui 20 présente une température de fusion (Tf) en DSC selon la norme ISO 11357-3 de 2013, et une enthalpie de cristallisation lors de l'étape de refroidissement à une vitesse de 20K/min en DSC mesurée selon la norme ISO 11357-3 de 2013 supérieure à 30 J/g, de préférence supérieure à 40 J/g. Le copolyamide semi-cristallin comprend un motif minoritaire qui peut être issu de 25 la polycondensation d'au moins une diamine avec au moins un acide gras polymérisé, en particulier un dimère d'acide gras. Par conséquent ledit copolyamide est de structure AM-acide gras polymérisé dans laquelle A est un motif qui résulte de la condensation : - d'un lactame en C6 à C12, 3049952 6 - d'un acide alpha,omega-aminocarboxylique aliphatique en C6 à C12, - d'une diamine en Ca et d'un diacide en Cb. Lorsque le polyamide est un motif répondant à la formule (diamine en Ca).(diacide en Cb) Ca et Cb désignant le nombre d'atomes de carbone respectivement dans la diamine et le 5 diacide, le motif (diamine en Ca) est choisi parmi les diamines aliphatiques, linéaires ou ramifiés, les diamines cycloaliphatiques et les diamines alkylaromatiques. Lorsque la diamine est aliphatique et linéaire, de formule H2N-(CH2)a-NH2, le monomère (diamine en Ca) est préférentiellement choisi parmi la butanediamine (a=4), la pentanediamine (a=5), l'hexanediamine (a=6), l'heptanediamine (a=7), l'octanediamine (a=8), 10 la nonanediamine (a=9), la décanediamine (a=10), l'undécanediamine (a=11), la dodécanediamine (a=12), la tridécanediamine (a=13), la tetradécanediamine (a=14), l'hexadécanediamine (a=16), l'octadécanediamine (a=18), l'octadécènediamine (a=18), l'eicosanediamine (a=20), la docosanediamine (a=22). Lorsque la diamine est aliphatique et ramifiée, elle peut comporter un ou plusieurs 15 substituants méthyle ou éthyle sur la chaîne principale. Par exemple, le monomère (diamine en Ca) peut avantageusement être choisi parmi la 2,2,4-trimethyl-1,6-hexanediamine, la 2,4,4- trimethy1-1,6-hexanediamine, le 1,3-diaminopentane, la 2-methyl-1,5-pentanediamine, la 2- methy1-1,8-octa nedia mine. Lorsque le monomère (diamine en Ca) est cycloaliphatique, il est choisi parmi la bis(3,5- 20 dialkyl-4-aminocyclohexyl)methane, la bis(3,5-dialkyl-4-aminocyclohexyl)ethane, la bis(3,5- dialky1-4-aminocyclo-hexyl)propane, la bis(3,5-dialkyl-4-aminocyclo-hexyl)butane, la bis-(3- méthy1-4-aminocyclohexyl)-méthane (BMACM ou MACM), la p-bis(aminocyclohexyl)- methane (PACM) et l'isopropylidenedi(cyclohexylamine) (PACP), l'isophoronediamine (a=10), la pipérazine (a=4), l'amino-éthylpipérazine. Il peut également comporter les squelettes 25 carbonés suivants : norbornyl méthane, cyclohexylméthane, dicyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). Lorsque le monomère (diamine en Ca) est alkylaromatique, il est choisi parmi la 1,3- 30 xylylène diamine et la 1,4-xylylène diamine. Le motif (diacide en Cb) est choisi parmi les diacides aliphatiques, linéaires ou ramifiés, les diacides cycloaliphatiques, les diacides aromatiques. 3049952 7 Dans toute la description, les expressions « diacide » ou « diacide carboxylique » ou « acide dicarboxylique » désignent le même produit. Lorsque le monomère (diacide en Cb) est aliphatique et linéaire, il est choisi parmi l'acide succinique (b=4), l'acide pentanedioïque (b=5), l'acide adipique (b=6), l'acide 5 heptanedioïque (b=7), l'acide octanedioïque (b=8), l'acide azélaïque (b=9), l'acide sébacique (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide octadécanedioïque (b=18), l'acide octadécènedioïque (b=18), l'acide eicosanedioïque (b=20), l'acide docosanedioïque (b=22). 10 Lorsque le diacide est cycloaliphatique, il peut comporter les squelettes carbonés suivants : norbornyle, cyclohexyle, dicyclohexyle, dicyclohexylpropane. Lorsque le diacide est aromatique, il est choisi parmi l'acide téréphtalique (noté T), isophtalique (noté I) et les diacides naphtaléniques. X est une diamine telle que définie ci-dessus pour la diamine en Cb. 15 Les acides gras polymérisés désignent les composés produits à partir de réactions de couplage d'acides gras insaturés qui conduisent à des mélanges de produits portant deux fonctions acides (dénommés dimères acide) ou trois fonctions acides (dénommés trimères acides). Les acides gras polymérisés sont commercialisés et notamment le produit de 20 dénomination commerciale Pripol® commercialisé par la société Croda peut être utilisé ainsi que le produit de dénomination commerciale Empol® commercialisé par la société Cognis ou le produit de dénomination commerciale Unydime® commercialisé par la société Arizona Chemical ou encore le produit de dénomination commerciale Radiacid® commercialisé par la société Oleon. 25 Après séparation, les dimères d'acide gras sont obtenus majoritairement de 75% à plus de 98%, en mélange avec notamment le monomère, le 1 1/2 mère et le trimère correspondant. Les dimères d'acide gras peuvent ensuite être transformés en dimères amine (par transformation des deux fonctions acides en fonction amine) ou en dimères aminoacide (par 30 transformation d'une des fonctions acide en fonction amine. 3049952 8 Le copolyamide semi-cristallin comprend un motif minoritaire qui peut aussi être issu de la polycondensation d'au moins un dimère diamine avec au moins un acide dicarboxylique. Par conséquent ledit copolyamide est de structure A/dimère diamine-Y dans laquelle A est tel que défini ci-dessus. Le dimère diamine provient d'un dimère d'acide gras dans lequel 5 les fonctions acides ont été transformées en fonctions amines. Y représente un acide dicarboxylique tel que défini pour le diacide en Cb. Le copolyamide semi-cristallin comprend un motif minoritaire qui peut être issu de la polycondensation d'au moins un dimère aminoacide. Par conséquent ledit copolyamide est de structure A/dimère aminoacide dans laquelle 10 A est tel que défini ci-dessus. Le dimère aminoacide provient d'un dimère d'acide gras dans lequel l'une des fonctions acides a été transformée en fonction amine. La composition de l'invention est utilisée comme couche d'étanchéité pour la fabrication de tuyaux contenant du pétrole ou du gaz utilisés dans l'exploitation des gisements de pétrole ou de gaz sous la mer (offshore). 15 Ces tuyaux servent d'une part pour assurer les connexions entre le fond sous-marin où se situe la tête de puits et la surface ou se trouve la plateforme pétrolière qui assure le traitement et l'expédition de la production mais aussi, pour véhiculer l'effluent produit par des puits, sous forme de produits liquides ou gazeux, entre un site de stockage ou de traitement et le lieu d'utilisation. 20 Ces tuyaux flexibles transportent donc la production pétrolière et tous les produits qui peuvent y être associés (pétrole brute liquide et/ou gaz, sous pression et en température, ainsi que d'autre fluides divers tels que l'eau, le méthanol... provenant du puits). Par conséquent, le terme gaz désigne un gaz combustible issu du puits de pétrole et ne concerne en aucune manière de l'air ou un mélange avec de l'air. 25 Le tuyau de l'invention n'est ni un tuyau pneumatique transportant de l'air ni un tuyau hydraulique transportant de l'huile notamment minérale. Le tuyau de l'invention est utilisé dans l'exploitation des gisements de pétrole ou de gaz sous la mer (offshore) et ne concerne donc pas non plus les tuyaux on-shore. 3049952 9 Avantageusement, lorsque la composition comprend deux ou plus polyamides, ledit copolyamide semi-cristallin (ou la totalité des copolyamides) comprenant au moins un motif minoritaire est majoritaire en poids par rapport à l'autre polyamide. Dans un autre mode de réalisation, la présente invention concerne l'utilisation d'une 5 composition telle que définie ci-dessus, dans laquelle : ledit motif minoritaire comprend au moins l'une des formules suivantes : - soit les restes d'un dimère d'acide gras de formule (I) suivante: HO2C-(CH2)n (CH2)p-CO2H (I), 10 - soit les restes d'un dimère diamine de formule (II) suivante : H2N-(CH2)n- (CH2)p-NH2 (II), soit les restes d'un dimère amino acide de formule (III) suivante : H2N-(CH2)n-0-(CH2)p-CO2H (III), 15 ou un mélange de celles-ci, dans lesquelles formules, indépendamment l'une de l'autre : n est compris de 1 à 10, en particulier 1 à 7, p est compris de 1 à 10, en particulier 1 à 7, 0 correspond à une structure choisie parmi : \ / 20 - R1-C-R2, 1 1 - R1-CH-CH-R2, 1 1 R1-CH-(CH2)n-,-CH-R2, m étant compris de 1 à 5, 25 dans lesquelles R1 et R2 représentent, indépendamment l'un de l'autre, H ou une chaîne alkyle en Ci à C12, en particulier en C7 à C11, et 1 1 R1-CH-CH-R2, 30 dans laquelle R1 et R2 sont cyclisés pour former une structure : i) à un cycle de type 3049952 10 R3 cyclohexane : R4 5 R3 ou phényle : R4 10 ii) à deux cycles de type 1,2,3,4-tétrahydronaphtalène R3 R4 ou de type bicyclo[4.4.0]décane : R3 R4 15 R3 et R4 étant dans les structures à un ou deux cycles des résidus alkyles en Cl à C10, en particulier C7 à C9, ou un mélange de celles-ci, le nombre total d'atomes de carbone dans le diacide de formule (I), la diamine de 20 formule (II) et l'aminoacide de formule (III) étant supérieur ou égale à 30, en particulier supérieur ou égal à 36, en particulier 36. Avantageusement, n est compris de 5 à 7. Avantageusement, p est compris de 5 à 7. Avantageusement, n et p sont compris de 5 à 7. 25 Dans un mode de réalisation avantageux, la présente invention concerne l'utilisation d'une composition telle que définie ci-dessus, dans laquelle : ledit polyamide est constitué d'un copolyamide semi-cristallin, et ledit motif minoritaire comprend au moins l'une des formules suivantes : - soit les restes d'un dimère d'acide gras de formule (I) suivante: 30 HO2C-(CH2)n (CH2)p-CO2H (I), 3049952 11 - soit les restes d'un dimère diamine de formule (II) suivante : H2N-(CH2)n- (CH2)p-NH2 (II), 5 soit les restes d'un dimère amino acide de formule (III) suivante : H2N-(CH2)n-0-(CH2)p-CO2H (III), ou un mélange de celles-ci, dans lesquelles formules, indépendamment l'une de l'autre : n est compris de 1 à 10, en particulier 1 à 7, 10 p est compris de 1 à 10, en particulier 1 à 7, 0 correspond à une structure choisie parmi : - R1-C-R2, - R1-CH-CH-R2, 15 - Ri-CH-(CH2)n-,-CH-R2, m étant compris de 1 à 5, dans lesquelles R1 et R2 représentent, indépendamment l'un de l'autre, H ou une chaîne alkyle en Ci à C12, en particulier en C7 à C11, et 20 R1-CH-CH-R2, dans laquelle R1 et R2 sont cyclisés pour former une structure : i) à un cycle de type 25 R3 cyclohexane : R4 30 R3 ou phényle : R4 3049952 12 ii) à deux cycles de type 1,2,3,4-tétrahydronaphtalène : R3 R4 ou de type bicyclo[4.4.0]décane : R3 5 R4 R3 et R4 étant dans les structures à un ou deux cycles des résidus alkyles en Cl à C10, en particulier C7 à C9, ou un mélange de celles-ci, 10 le nombre total d'atomes de carbone dans le diacide de formule (I), la diamine de formule (II) et l'aminoacide de formule (III) étant supérieur ou égale à 30, en particulier supérieur ou égal à 36, en particulier 36. Dans un mode de réalisation avantageux, la présente invention concerne l'utilisation d'une composition telle que définie ci-dessus, dans laquelle : 15 ledit polyamide est constitué d'un copolyamide semi-cristallin, et ledit motif minoritaire comprend les restes d'un dimère d'acide gras de formule (I) suivante: HO2C-(CH2 (CH2)p-CO2H (I), dans laquelle formule (I): 20 n est compris de 1 à 10, en particulier 1 à 7, p est compris de 1 à 10, en particulier 1 à 7, 0 correspond à une structure choisie parmi : \ / - R1-C-R2, 1 1 25 - R1-CH-CH-R2, 1 1 - Ri-CH-(CH2),,-CH-R2, m étant compris de 1 à 5, dans lesquelles R1 et R2 représentent, indépendamment l'un de l'autre, H ou une chaîne alkyle en Ci à C12, en particulier en C7 à C11, 30 et 3049952 13 1 I R1-CH-CH-R2, dans laquelle R1 et R2 sont cyclisés pour former une structure : 5 i) à un cycle de type R3 cyclohexane : R4 10 R3 ou phényle : R4 15 ii) à deux cycles de type 1,2,3,4-tétrahydronaphtalène R3 R4 ou de type bicyclo[4.4.0]décane : R3 20 R4 R3 et R4 étant dans les structures à un ou deux cycles des résidus alkyles en Cl à C10, en particulier C7 à C9, ou un mélange de celles-ci, 25 le nombre total d'atomes de carbone dans le diacide de formule (I) étant supérieur ou égale à 30, en particulier supérieur ou égal à 36, en particulier 36. Dans un mode de réalisation avantageux, la présente invention concerne l'utilisation d'une composition telle que définie ci-dessus, dans laquelle le tuyau est un tuyau flexible. Dans un mode de réalisation avantageux, la présente invention concerne l'utilisation 30 d'une composition telle que définie ci-dessus, dans laquelle le copolyamide est un copolyamide aliphatique. 3049952 14 Les inventeurs ont trouvé de manière inattendue que la présence de chaînes latérales aliphatique longues greffées sur la chaîne principale permettait de retarder le moment ou la dégradation hydrolytique rend le PA fragile et cassant. Il faut noter l'importance du greffage des chaînes latérales sur la chaine principale. En 5 effet, le greffage d'une chaine latérale sur l'azote des monomères aminoacides, lactame et diamine conduit à une composition présentant une grande sensibilité à l'hydrolyse. Dans un mode de réalisation avantageux, la présente invention concerne l'utilisation d'une composition telle que définie ci-dessus, dans laquelle la viscosité en solution de la composition, telle que déterminée selon la norme ISO 307:2007 dans le m-crésol à une 10 température de 20°C, est supérieure à 1, en particulier supérieure à 1,2. Avantageusement, le polyamide de ladite composition dont la viscosité est supérieure à 1, en particulier supérieure à 1,2, a une teneur équilibrée en fins de chaînes NH2 et COOH (l'écart entre ces deux fonctions sera préférentiellement inférieur à 20 u.eq/g en excès de NH2 ou de COOH tel que déterminé par potentiométrie. 15 Dans un mode de réalisation avantageux, la présente invention concerne l'utilisation d'une composition telle que définie ci-dessus, dans laquelle la Tf de la composition est supérieure à 170°C, telle que déterminée selon la norme ISO 11357-3 :2013 à une vitesse de 20K/min en DSC. 20 Dans un mode de réalisation avantageux, la présente invention concerne l'utilisation d'une composition telle que définie ci-dessus, dans laquelle au moins l'un des autres motifs dudit copolyamide est un motif A choisi parmi un motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre 25 d'atomes de carbone de la diamine et b représentant le nombre d'atome de carbone du diacide, a et b étant chacun compris entre 4 et 36. Avantageusement, la proportion molaire dudit au moins motif minoritaire dans le copolyamide semi-cristallin est de 1 à 20%, en particulier de 1 à 10%, notamment de 2 à 10% par rapport à la somme de tous les motifs dudit copolyamide. 3049952 15 Un taux de motif minoritaire supérieur à 20% s'accompagne d'un abaissement du point de fusion et de la cristallinité qui peuvent s'avérer néfastes à l'application visée. Un taux de motif minoritaire inférieur à 1% ne permet pas d'obtenir une amélioration de la tenue à l'hydrolyse. 5 Dans un mode de réalisation avantageux, la présente invention concerne l'utilisation d'une composition telle que définie ci-dessus, dans laquelle : ledit polyamide est constitué d'un copolyamide semi-cristallin, et ledit motif minoritaire, en proportion molaire dans le copolyamide semi-cristallin comprise de 1 à 20%, en particulier de 1 à 10%, notamment de 2 à 10% par rapport à 10 la somme de tous les motifs dudit copolyamide, comprend au moins l'une des formules suivantes : - soit les restes d'un dimère d'acide gras de formule (I) suivante: HO2C-(CH2)n (CH2)p-CO2H (I), 15 - soit les restes d'un dimère diamine de formule (II) suivante : H2N-(CH2)n- (CH2)p-NH2 (II), soit les restes d'un dimère amino acide de formule (III) suivante : H2N-(CH2)n-0-(CH2)p-CO2H (III), 20 ou un mélange de celles-ci, dans lesquelles formules, indépendamment l'une de l'autre : n est compris de 1 à 10, en particulier 1 à 7, p est compris de 1 à 10, en particulier 1 à 7, 0 correspond à une structure choisie parmi : \ / 25 - R1-C-R2, 1 i - R1-CH-CH-R2, - Ri-CH-(CH2)m-CH-R2, m étant compris de 1 à 5, 30 dans lesquelles R1 et R2 représentent, indépendamment l'un de l'autre, H ou une chaîne alkyle en Ci à C12, en particulier en C7 à C11, 3049952 R1-CH-CH-R2, dans laquelle R1 et R2 sont cyclisés pour former une structure : 5 i) à un cycle de type R3 10 cyclohexane : R4 16 et R3 15 ou phényle : ii) à deux cycles de type 1,2,3,4-tétrahydronaphtalène R3 20 R4 R4 ou de type bicyclo[4.4.0]décane : R3 R4 R3 et R4 étant dans les structures à un ou deux cycles des résidus alkyles en Cl à C10, en particulier C7 à C9, 25 ou un mélange de celles-ci, le nombre total d'atomes de carbone dans le diacide de formule (I), la diamine de formule (II) et l'aminoacide de formule (III) étant supérieur ou égale à 30, en particulier supérieur ou égal à 36, en particulier 36, et au moins l'un des autres motifs dudit copolyamide est un motif A choisi parmi un 30 motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant chacun compris entre 4 et 36. 3049952 17 Dans un mode de réalisation avantageux, la présente invention concerne l'utilisation d'une composition telle que définie ci-dessus, dans laquelle : ledit polyamide est constitué d'un copolyamide semi-cristallin, et ledit motif minoritaire, en proportion molaire dans le copolyamide semi-cristallin 5 comprise de 1 à 20%, en particulier de 1 à 10%, notamment de 2 à 10% par rapport à la somme de tous les motifs dudit copolyamide, comprend les restes d'un dimère d'acide gras de formule (I) suivante: HO2C-(CH2 (CH2)p-CO2H (I), 10 dans laquelle formule : n est compris de 1 à 10, en particulier 1 à 7, p est compris de 1 à 10, en particulier 1 à 7, 0 correspond à une structure choisie parmi : \ / - R1-C-R2, 15 1 1 - R1-CH-CH-R2, 1 1 - Ri-CH-(CH2),,-CH-R2, m étant compris de 1 à 5, dans lesquelles R1 et R2 représentent, indépendamment l'un de l'autre, H ou 20 une chaîne alkyle en Ci à C12, en particulier en C7 à C11, et 1 1 R1-CH-CH-R2, dans laquelle R1 et R2 sont cyclisés pour former une structure : 25 i) à un cycle de type R3 30 cyclohexane : R4 R3 ou phényle : R4 3049952 5 18 ii) à deux cycles de type 1,2,3,4-tétrahydronaphtalène R3 ou de type bicyclo[4.4.0]décane : R3 R4 R4 R3 et R4 étant dans les structures à un ou deux cycles des résidus alkyles en Cl à C10, en particulier C7 à C9, 10 ou un mélange de celles-ci, le nombre total d'atomes de carbone dans le diacide de formule (I), la diamine de formule (II) et l'aminoacide de formule (III) étant supérieur ou égale à 30, en particulier supérieur ou égal à 36, en particulier 36, et au moins l'un des autres motifs dudit copolyamide est un motif A choisi parmi un motif 15 obtenu à partir d'un aminoacide en C6à C12, un motif obtenu à partir d'un lactame en C6à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant chacun compris entre 4 et 36. Dans un mode de réalisation avantageux, la présente invention concerne l'utilisation 20 d'une composition telle que définie ci-dessus, dans laquelle ledit motif minoritaire est un motif X.diacide de formule (I), X étant une diamine aliphatique. Dans un mode de réalisation avantageux, la présente invention concerne l'utilisation 1 1 d'une composition telle que définie ci-dessus, dans laquelle correspond à R1-CH-CH-R2. Dans un mode de réalisation avantageux, la présente invention concerne l'utilisation 25 d'une composition telle que définie ci-dessus, dans laquelle l'acide gras polymérisé comprend un dimère d'acide gras en proportion d'au moins 75% en poids, notamment d'au moins 92% en poids, en particulier d'au moins 95% en poids. Dans un mode de réalisation avantageux, la présente invention concerne l'utilisation d'une composition telle que définie ci-dessus, dans laquelle : 3049952 19 ledit polyamide est constitué d'un copolyamide semi-cristallin, et ledit motif minoritaire, en proportion molaire dans le copolyamide semi-cristallin comprise de 1 à 20%, en particulier de 1 à 10%, notamment de 2 à 10% par rapport à la somme de tous les motifs dudit copolyamide, comprend les restes d'un dimère 5 d'acide gras, en proportion d'au moins 75% en poids, notamment d'au moins 92% en poids, en particulier d'au moins 95% en poids, de formule (I) suivante: HO2C-(CH2)n (CH2)p-CO2H (I), dans laquelle formule : 10 n est compris de 1 à 10, en particulier 1 à 7, p est compris de 1 à 10, en particulier 1 à 7, 0 correspond à une structure choisie parmi : 1 1 R1-CH-CH-R2, 15 dans laquelle R1 et R2 représentent, indépendamment l'un de l'autre, H ou une chaîne alkyle en Ci à C12, en particulier en C7 à C11, le nombre total d'atomes de carbone dans le diacide de formule (I), la diamine de formule (II) et l'aminoacide de formule (III) étant supérieur ou égale à 30, en particulier supérieur ou égal à 36, en particulier 36, 20 et au moins l'un des autres motifs dudit copolyamide est un motif A choisi parmi un motif obtenu à partir d'un aminoacide en C6à C12, un motif obtenu à partir d'un lactame en C6à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant chacun compris entre 4 et 36. 25 Avantageusement, la présente invention concerne l'utilisation d'une composition telle que définie ci-dessus, dans laquelle le nombre de carbones de la diamine X est supérieur à 8, en particulier est égal à 10. 3049952 20 Avantageusement, le motif A est motif obtenu à partir de la polycondensation d'un lactame ou d'un aminoacide, en particulier choisi parmi le PA 11 et le PA12. Avantageusement, la présente invention concerne l'utilisation d'une composition telle que définie ci-dessus, dans laquelle le nombre de carbones de la diamine X est supérieur à 8, 5 en particulier est égal à 10 et le motif A est motif obtenu à partir de la polycondensation d'un lactame ou d'un aminoacide, en particulier choisi parmi le PA 11 et le PA12. Avantageusement, la présente invention concerne l'utilisation d'une composition telle que définie ci-dessus, dans laquelle le motif A est un motif obtenu à partir de la polycondensation d'une diamine aliphatique en Ca et d'un acide dicarboxylique aliphatique 10 en Cb, en particulier le motif Ca + Cb > 15, notamment > 19. Dans les unités A= CaCb et/ou X.diacide de formule (I), indépendamment l'une de l'autre, jusqu'à 30% en mole, par rapport à la quantité totale des diacides carboxyliques, le diacide Cb et/ou diacide de formule (I) peut être remplacé par d'autres diacides carboxyliques aromatiques, aliphatiques ou cycloaliphatiques comprenant 6 à 36 atomes de carbone, en 15 particulier 6 à 14 atomes de carbone, et, dans les unités A= CaCb et/ou X.diacide de formule (I), indépendamment l'une de l'autre, jusqu'à 30% en mole de Ca et/ou selon le cas de X, par rapport à la quantité totale des diamines, peut être remplacée par d'autres diamines comprenant de 4 à 36 atomes de carbone, en particulier 6 à 12 atomes de carbone, et 20 dans le copolyamide, pas plus de 30% en mole, par rapport à la quantité totale des monomères, peut être formée par des lactames ou des acides aminocarboxyliques, et à condition que la somme des monomères qui remplacent le diacide de formule (I) le diacide Cb, la diamine Ca et X ne dépasse pas une concentration de 30% en mole par rapport à la quantité totale des monomères utilisés dans le copolyamide et 25 à condition qu'aucune des unités Ca, Cb, X et diacide de formule (I) ne soit pas totalement substituée. Avantageusement, la présente invention concerne l'utilisation d'une composition telle que définie ci-dessus, dans laquelle le nombre de carbones de la diamine X est supérieur à 8, en particulier est égal à 10 et le motif A est un motif obtenu à partir de la polycondensation 30 d'une diamine aliphatique en Ca et d'un acide dicarboxylique aliphatique en Cb, en particulier le motif Ca + Cb > 15, notamment > 19. 3049952 21 Avantageusement, le motif A est choisi parmi PA614, PA618, PA1010, PA1012, PA1014, PA1018, PA1210, PA1212, PA1214, PA1218. Dans un mode de réalisation avantageux, la présente invention concerne l'utilisation d'une composition telle que définie ci-dessus, dans laquelle ladite composition comprend un 5 polyamide choisi parmi un polyamide aliphatique, cycloaliphatique et aromatique, et ledit au moins un polyamide semi-cristallin. Avantageusement, le dit polyamide aliphatique ou cycloaliphatique ou aromatique est en proportion en poids de 0,1 à 90%, notamment de 0,1 à 80%. Avantageusement, ledit polyamide est un polyamide aliphatique ou cycloaliphatique 10 identique au motif A dudit polyamide semi-cristallin. Avantageusement, la composition comprend deux polyamides dont l'un est le copolyamide semi-cristallin comprenant au moins un motif minoritaire. Avantageusement, la composition comprend deux polyamides dont l'un est un homopolyamide aliphatique et l'autre est le copolyamide semi-cristallin comprenant au moins 15 un motif minoritaire, en particulier le dit homopolyamide aliphatique étant en proportion en poids de 0,1 à 90%, notamment de 0,1 à 80%. Dans un mode de réalisation avantageux, la présente invention concerne l'utilisation d'une composition telle que définie ci-dessus, dans laquelle la composition comprend de plus au moins une polyoléfine, en particulier fonctionnalisée. 20 La polyoléfine peut être fonctionnalisée ou non fonctionnalisée, avantageusement fonctionnalisée, ou être un mélange d'au moins une fonctionnalisée et/ou d'au moins une non fonctionnalisée, en particulier un mélange d'au moins une fonctionnalisée et d'au moins une non fonctionnalisée. On entend par polyoléfine, un polymère comprenant des motifs oléfines tels que, 25 par exemple, des motifs éthylène, propylène, butène, octène ou tout autre alpha oléfine. A titre d'exemple, on peut citer : les polyéthylènes tels que les LDPE, HDPE, LLDPE ou VLDPE, le polypropylène ou encore les polyéthylènes métallocènes ; 3049952 22 - les copolymères de l'éthylène tels que les copolymères éthylène/propylène, les terpolymères éthylène/propylène/diène ; et - les copolymères de l'éthylène avec au moins un produit choisi parmi les sels ou esters d'acides carboxyliques insaturés et les esters vinyliques d'acides carboxyliques saturés. 5 Dans une version particulièrement avantageuse de l'invention, la polyoléfine est un copolymère élastomère de l'éthylène. Un tel copolymère élastomère d'éthylène est un composé obtenu à partir d'au moins deux monomères distincts dont au moins un monomère d'éthylène. De préférence, ce copolymère élastomère d'éthylène est choisi parmi un copolymère 10 éthylène/propylène (EPR), un copolymère éthylène/butylène, un copolymère «éthylène/octène et un copolymère éthylène/(méth)acrylate d'alkyle. Le copolymère éthylène/propylène (EPR) est un copolymère élastomère bien connu, obtenu à partir de monomères d'éthylène et de propylène. L'EPR ou EPM, est notamment décrit dans l'ouvrage Ullmann's Encyclopedia of Industrial Chemistry, 5e édition, Vol A 23, des 15 pages 282 à 288, le contenu étant incorporé dans la présente demande. Le copolymère éthylène/butylène est obtenu à partir de monomères d'éthylène et de butène-1. Le copolymère éthylène/(méth)acrylate d'alkyle est obtenu par polymérisation radicalaire de l'éthylène et de (méth)acrylate d'alkyle. Le méth(acrylate) d'alkyle est de 20 préférence choisi parmi le (méth)acrylate de méthyle, l'acrylate d'éthyle, l'acrylate de n- butyle, l'acrylate d'isobutyle, l'acrylate d'octyle et l'acrylate de 2-éthylhexyle. La polyoléfine utilisée dans le cadre de la présente invention peut être fonctionnalisée dans le sens où elle comprend au moins une fonction époxy, anhydride ou acide, cette fonction étant introduite par greffage ou par copolymérisation. 25 La polyoléfine fonctionnalisée peut notamment être choisie parmi les copolymères éthylène/alpha oléfines, fonctionnalisés et les copolymères éthylène/(méth)acrylate d'alkyle fonctionnalisés. La polyoléfine fonctionnalisée peut également être choisie parmi : 3049952 23 - les copolymères de l'éthylène, d'un époxyde insaturé et éventuellement d'un ester ou un sel d'acide carboxylique insaturé ou d'un ester vinylique d'acide carboxylique saturé. Ce sont, par exemple, les copolymères éthylène/acétate de vinyle/(méth)acrylate de glycidyle ou les copolymères éthylène/(méth)acrylate d'alkyle/(méth)acrylate de glycidyle, 5 - les copolymères de l'éthylène, d'un anhydride d'acide carboxylique insaturé et/ou d'un acide carboxylique insaturé pouvant être partiellement neutralisé par un métal (Zn) ou un alcalin (Li) et éventuellement d'un ester d'acide carboxylique insaturé ou d'un ester vinylique d'acide carboxylique saturé. Ce sont, par exemple, les copolymères éthylène/acétate de vinyle/anhydride maléique, les copolymères éthylène/(méth)acrylate d'alkyle/anhydride 10 maléique ou encore les copolymères éthylène/(méth)acrylate de Zn ou Li/anhydride maléique. La densité de la polyoléfine fonctionnalisée peut avantageusement être comprise entre 0,86 et 0,965. De manière avantageuse, la polyoléfine est fonctionnalisée par un anhydride d'acide 15 carboxylique. Plus préférentiellement, la polyoléfine fonctionnelle est choisie parmi un copolymère éthylène/propylène (EPR) greffé anhydride maléique, un copolymère éthylène/butylène greffé anhydride maléique, un copolymère éthylène/octène greffé anhydride maléique et un copolymère éthylène/(méth)acrylate d'alkyle comprenant une 20 fonction anhydride maléique. A titre d'exemple de copolymère éthylène/(méth)acrylate d'alkyle comprenant une fonction anhydride maléique, on peut citer les terpolymères de l'éthylène, d'acrylate d'alkyle et d'anhydride maléique, notamment commercialisés par la Demanderesse sous la dénomination commerciale Lotader®. 25 La polyoléfine est présente de 0 à 25 % en poids, avantageusement de 0 à 15%, en particulier de 2 à 10 % en poids. Dans un mode de réalisation avantageux, la présente invention concerne l'utilisation d'une composition telle que définie ci-dessus, dans laquelle la composition comprend de plus au moins un plastifiant. 3049952 24 Le plastifiant est choisi parmi les dérivés de benzène sulfonamide, tels que le nbutyl benzène sulfonamide (BBSA) ; l'éthyl toluène sulfonamide ou le N-cyclohexyl toluène sulfonamide ; les esters d'acides hydroxy-benzoïques, tels que le parahydroxybenzoate d'éthyl-2-hexyle et le parahydroxybenzoate de décy1-2-hexyle ; les esters ou éthers du 5 tétrahydrofurfuryl alcool, comme l'oligoéthylèneoxytétrahydrofurfurylalcool ; et les esters de l'acide citrique ou de l'acide hydroxy-malonique, tel que l'oligoéthylèneoxy malonate. On ne sortirait pas du cadre de l'invention en utilisant un mélange de plastifiants. Le plastifiant particulièrement préféré est le n-butyl benzène sulfonamide (BBSA). Le plastifiant peut être introduit dans le polyamide pendant la polycondensation ou 10 ultérieurement. Le plastifiant utilisé dans la composition est en proportion massique de 0 à 20 %, en particulier de 3 à 20%, notamment de 5 à 13% Dans un mode de réalisation avantageux, la présente invention concerne l'utilisation d'une composition telle que définie ci-dessus, dans laquelle la composition comprend de plus 15 au moins un additif. L'additif est choisi parmi un catalyseur, un antioxydant, un stabilisant thermique, un stabilisant UV, un stabilisant à la lumière, un lubrifiant, une charge, un agent ignifugeant, un agent nucléant, un allongeur de chaîne et un colorant. Le terme « catalyseur » désigne un catalyseur de polycondensation tel qu'un acide 20 minéral ou organique. Avantageusement, la proportion en poids de catalyseur est comprise d'environ 50 ppm à environ 5000 ppm, en particulier d'environ 100 à environ 3000 ppm par rapport au poids total de la composition. Avantageusement, le catalyseur est choisi parmi l'acide phosphorique (H3PO4), 25 l'acide phosphoreux (H3P03), l'acide hypophosphoreux (H3P02), ou un mélange de ceux-ci. L'antioxydant peut notamment être un antioxydant à base de complexe de cuivre de 0,05 à 5% en poids, de préférence de 0,05 à 1% en poids de préférence de 0,1 à 1%. 3049952 25 L'expression complexe de cuivre désigne notamment un complexe entre un sel monovalent ou divalent de cuivre avec un acide organique ou inorganique et un ligand organique. Avantageusement, le sel de cuivre est choisi parmi les sels cuivriques (Cu(II)) 5 d'halogénure d'hydrogène, les sels cuivreux (Cu(I)) d'halogénure d'hydrogène et les sels d'acides carboxyliques aliphatiques. En particulier, les sels de cuivre sont choisis parmi CuCI, CuBr, Cul, CuCN, CuCl2, Cu(OAc)2, le stéarate cuivrique. Des complexes de cuivre sont notamment décrits dans US3505285. 10 Ledit complexe à base de cuivre peut de plus comprendre un ligand choisi parmi les phosphines, en particulier les triphenylphosphines, le mercaptobenzimidazole, l'EDTA, l'acétylacétonate, la glycine, l'éthylène diamine, l'oxalate, la diéthylène dimaine, la triéthylène tetraamine, la pyridine, la diphosphone et le dipyridyl ou leurs mélanges, en particulier la triphénylphosphine et/ou le mercaptobenzimidazole. 15 Les phosphines désignent les alkylphosphines, telle que la tributylphosphine ou les arylphosphines telle que la triphénylphosphine (TPP). Avantageusement, ledit ligand est la triphénylphosphine. Des exemples de complexes ainsi que leur préparation sont décrits dans le brevet CA 02347258. 20 Avantageusement, la quantité de cuivre dans la composition de l'invention est comprise de 10 ppm à 1000 ppm en poids, notamment de 20 ppm à 70 ppm, en particulier de 50 à 150 ppm par rapport au poids total de la composition. Dans un mode de réalisation avantageux, la présente invention concerne l'utilisation d'une composition telle que définie ci-dessus, caractérisée en ce que ledit complexe à base de 25 cuivre comprend de plus un composé organique halogéné. Le composé organique halogéné peut être tout composé organique halogéné. Avantageusement, ledit composé organique halogéné est un composé à base de brome et/ou un composé aromatique. 3049952 26 Avantageusement, ledit composé aromatique est notamment choisi parmi le decabromediphenyl, decabromodiphenyl ether, les oligomères de bromo ou chloro styrène, le polydibromostyrene, le tetrabromobisphenyl-A, les dérivés de tetrabisphenyl-A, tels que les dérivés epoxy, et les dérivés de chloro dimethanedibenzo(a,e)cyclooctène et leurs mélanges. 5 Avantageusement, ledit composé organique halogéné est un composé à base de brome. Ledit composé organique halogéné est ajouté à la composition en une proportion de 50 à 30 000 ppm en poids d'halogène par rapport au poids total de la composition, notamment de 100 à 10000 en particulier de 500 à 1500 ppm. 10 Avantageusement, le ratio molaire cuivre:halogène est compris de 1 :1 à 1 :3000, notamment de 1 :2 à 1 :100. En particulier, ledit ratio est compris de 1 :1,5 à 1:15. Avantageusement, l'antioxydant à base de complexe de cuivre est choisi parmi un Bruggolen® H3386, un Bruggolen® H3376, un Bruggolen® H3344, un Bruggolen® H3350, en 15 particulier un Bruggolen® H3386. Il est également possible d'utiliser des limiteurs de chaînes en tant qu'additifs. Des exemples de régulateurs de chaîne appropriés sont des monoamines, des acides monocarboxyliques, des diamines, des triamines, des acides dicarboxyliques, des acides tricarboxyliques, des tétraamines, des acides tétracarboxyliques et, des oligoamines ou des 20 acides oligocarboxyliques ayant respectivement dans chaque cas 5 à 8 groupes amino ou carboxy et en particulier des acides dicarboxyliques, des acides tricarboxyliques ou un mélange d'acides dicarboxyliques et d'acides tricarboxyliques. A titre d'exemple, il est possible d'utiliser l'acide dodécanedicarboxylique sous forme d'acide dicarboxylique et de l'acide trimellitique comme acide tricarboxylique. 25 Préférentiellement ledit limiteur de chaîne sera différent d'un limiteur de chaîne monofonctionnel. 3049952 27 De préférence, les additifs du polyamide de la composition de l'invention se présentent en une quantité de 0 à 10%, en particulier de 1 à 45 %, en poids par rapport au poids total de la composition. Dans un mode de réalisation avantageux, la présente invention concerne l'utilisation 5 d'une composition telle que définie ci-dessus, dans laquelle la composition comprend en poids : - 70 à 96% dudit copolyamide semi-cristallin comprenant optionnellement de 0 à 70% en poids d'un autre polyamide, - 0 à 25 % en poids, avantageusement de 0 à 15%, en particulier de 2 à 10 % en poids, 10 d'une polyoléfine comprenant une fonction époxy, anhydride ou acide, introduite par greffage ou par copolymérisation, et - 3 à 20 % en poids, avantageusement de 5 à 13 % en poids, d'un plastifiant, - 0 à 10%, en poids, d'un additif, en particulier de 1 à 10%. 15 La composition utilisée dans le cadre de la présente invention est préparée par mélange, à l'état fondu, des différents constituants dans tout dispositif de mélange, et de préférence une extrudeuse. La composition est le plus souvent récupérée sous forme de granulés. Selon un autre aspect, la présente invention concerne un tuyau, en particulier flexible, 20 destiné à être utilisé dans l'exploitation des gisements de pétrole ou de gaz sous la mer (offshore) comprenant au moins une couche d'étanchéité (1) obtenue à partir d'une composition telle que définie ci-dessus. Dans un mode de réalisation avantageux, la présente invention concerne un tuyau, en particulier flexible tel que défini ci-dessus, caractérisé en ce qu'il comprend en outre au moins 25 une deuxième couche (2), non étanche, constituée d'un ou plusieurs éléments métalliques, la deuxième couche (2) étant en contact avec le pétrole ou le gaz véhiculé, la couche (1) étant disposée autour de la deuxième couche (2) de manière à assurer l'étanchéité. Dans un mode de réalisation avantageux, la présente invention concerne un tuyau, en particulier flexible tel que défini ci-dessus, caractérisé en ce qu'il comprend en outre au moins 3049952 28 une troisième, couche (3) en métal ou en matériau composite, la troisième couche (3) étant disposée autour de la couche (1) de manière à compenser la pression interne du pétrole ou du gaz véhiculé. L'expression « matériau composite » signifie que ladite couche (3) est constituée d'au 5 moins un polyamide, identique ou différent de celui de la couche (1) comprenant de plus des fibres continues choisies parmi - les fibres minérales, en particulier des fibres de verre, - les fibres de carbone et les nanotubes de carbone - les fibres polymériques ou de polymère, 10 - ou les mélanges des fibres précitées. Avantageusement, lesdites fibres sont des fibres de verre ou des fibres de carbone, notamment des fibres de verre. Avantageusement, la proportion de fibres continue est de 30 à 80% par rapport au poids total de la composition. 15 Tuyau flexible tel que défini ci-dessus, caractérisé en ce qu'il comprend en outre au moins une quatrième couche (4) de protection disposée autour de la couche (1) ou, le cas échéant, de la troisième couche (3). La couche de protection peut être une nappe de fibres métalliques ou des caoutchoucs. 20 Toutes les caractéristiques définies ci-dessus dans le paragraphe « Utilisation sz sont valables pour le tuyau comprenant la composition de l'invention. La présente invention va maintenant être illustrée par des exemples de différentes compositions dont l'utilisation fait l'objet, de la présente invention ainsi que par différentes 25 structures de tuyaux flexibles, également conformes à l'objet de la présente invention. 3049952 29 DECRIPTION DES FIGURES La figure 1 représente l'hydrolyse à 140°C pH4 de pièces extrudées obtenues à partir des différentes compositions formulées du tableau III et mesurée selon ASTM D638 type IV découpées dans des bandes 6mm. 5 L'allongement résiduel est environ 2 fois plus important à vieillissement égal. La durée de vie pour atteindre un allongement à la rupture de 50% (critère usuel) est nettement plus élevée. La pièce extrudée obtenue avec la composition formulée de l'invention avec le Pripol 1009 présente donc une résistance à l'hydrolyse très nettement améliorée par rapport à une 10 pièce obtenue avec une formulation à base de PA11 ou de PA11/10T. La figure 2 présente l'évolution de la viscosité inhérente en fonction de la durée de vieillissement mesurée lors du test d'hydrolyse effectué pour la figure 1. La mesure de la viscosité inhérente est réalisée dans le m-crésol avec la méthode bien connue de l'homme du métier. On suit la norme ISO 307 :2007 mais en changeant le solvant 15 (utilisation du m-crésol à la place de l'acide sulfurique, la température (20°C), et la concentration (0.5% massique). La figure 2 montre que la chute de la viscosité n'est pas déterminante pour les propriétés mécaniques des différentes formulations puisque les viscosités de ces dernières atteignent toutes un plateau dont la valeur est somme toute ni mauvaise ni bonne (hormis 20 pour la formulation FC4). Cependant ce critère n'est pas suffisamment révélateur de la résistance à l'hydrolyse puisque seule la composition de l'invention possède ces propriétés de résistance alors que les valeurs des viscosités au plateau sont sensiblement identiques, à l'exception de FC4. En d'autres termes, il ne suffit pas d'introduire un monomère qui flexibilise pour 25 obtenir de bonnes propriétés mécaniques d'une formulation. EXEMPLES 1. Préparation d'un polymère de la composition de l'invention 3049952 30 Les compositions suivantes ont été préparées Pesées Cl C2 C3 11 C4 unit é Polyamide et PA11/10 PA11 10 200/1 11/BHMTA. PA11/NHAU Composition T PA11/10.Pripo I 1009 6/1 molaire 19/1 19/1 Acide 1,31 kg téréphtalique Acide Amino 11 30,32 33 32,66 27,62 26,4 kg undécanoïque Décanediamine 1,37 1,26 kg Acide sébacique 0,25 kg Pripol 1009 4,12 kg BisHMTA 0,17 kg Acide N-heptyl 6,6 kg Amino 11 undécanoïque Eau permutée 4 4 4 4 4 kg H3PO4 85 % 23,3 23.3 23,3 23,3 g TABLEAU I BisHMTA : bis hexaméthylène triamine 5 Le Pripol 1009 utilisé a un indice d'hydroxyle 10H = 196 mg KOH/g, ce qui donne une masse molaire équivalente égale à 572.6 g/mol. Le pripol 1009 est constitué de : 98,5% de dimère, l_% de trimère, l_% de 1 1/2 mère et REVENDICATIONS1. Utilisation d'une composition comprenant au moins un polyamide, dont l'un au moins est un copolyamide semi-cristallin comprenant au moins un motif minoritaire issu de la polycondensation : d'au moins une diamine avec au moins un acide gras polymérisé, en particulier un dimère d'acide gras, ou d'au moins un dimère diamine avec au moins un acide dicarboxylique, ou d'au moins un dimère aminoacide, en particulier issu de la polycondensation : d'au moins une diamine avec au moins un acide gras polymérisé, en particulier un dimère d'acide gras, ou d'au moins un dimère diamine avec au moins un acide dicarboxylique, ou leur mélanges, comme couche d'étanchéité dans un tuyau contenant du pétrole ou du gaz, ce tuyau étant utilisé dans l'exploitation des gisements de pétrole ou de gaz sous la mer (offshore). 2. Utilisation selon la revendication 1, dans laquelle ledit motif minoritaire comprend au moins l'une des formules suivantes : - soit les restes d'un dimère d'acide gras de formule (I) suivante: HO2C-(CH2)n -(CH2)p-CO2H (I), - soit les restes d'un dimère diamine de formule (II) suivante : H2N-(CH2)n- (CH2)p-NH2 (II), soit les restes d'un dimère amino acide de formule (III) suivante : H2N-(CH2)n- -(CH2)p-CO2H (III), ou un mélange de celles-ci, 3049952 35 dans lesquelles formules, indépendamment l'une de l'autre n est compris de 1 à 10, en particulier 1 à 7, p est compris de 1 à 10, en particulier 1 à 7, Dcorrespond à une structure choisie parmi : - r - R1-CH-CH-R2, - R1-CH-(CF12)m-CH-R2, m étant compris de 1 à 5 10 dans lesquelles Ri et R2 représentent, indépendamment l'un de l'autre, H ou une chaîne alkyle en C1 à C12, en particulier en C7 à Cil, et 1 1 2, 15 dans laquelle Ri et R2 sont cyclisés pour former une structure : i) à un cycle de type R3 20 cyclohexane : R3 ou phényle : R4 ii) à deux cycles de type i,z,d,4-tétrahydronaphtalène R3 25 R4 ou de type bicyclo[4.4.0jdécane : R3 R4 3049952 36 R3 et R4 étant dans les structures à un ou deux cycles des résidus alkyles en Cl à C10, en particulier C7 à C9, ou un mélange de celles-ci, le nombre total d'atomes de carbone dans le diacide de formule (I), la diamine de 5 formule (II) et l'aminoacide de formule (III) étant supérieur ou égale à 30, en particulier supérieur ou égal à 36, en particulier 36. 3. Utilisation selon la revendication 1 ou 2, dans laquelle le tuyau est un tuyau flexible. 10 4. Utilisation selon l'une des revendications 1 à 3, dans laquelle le copolyamide est un copolyamide aliphatique. 5. Utilisation selon l'une des revendications 1 à 4, dans laquelle la viscosité en solution de la composition, telle que déterminée selon la norme ISO 307:2007 dans le m-crésol 15 à une température de 20°C, est supérieure à 1, en particulier supérieure à 1,2. 6. Utilisation selon l'une des revendications 1 à 5, dans laquelle la Tf de la composition est supérieure à 170°C, telle que déterminée selon la norme ISO 11357-3 :2013 à une vitesse de 20K/min en DSC. 20 7. Utilisation selon l'une des revendications 1 à 6, dans laquelle au moins l'un des autres motifs dudit copolyamide est un motif A choisi parmi un motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a 25 représentant le nombre d'atomes de carbone de la diamine et b représentant le nombre d'atome de carbone du diacide, a et b étant chacun compris entre 4 et 36. 8. Utilisation selon l'une des revendications 1 à 7, dans laquelle la proportion molaire dudit au moins motif minoritaire dans le copolyamide semi-cristallin est de 1 à 20%, en particulier de 1 à 10%, notamment de 2 à 10% par rapport à la somme de tous les motifs dudit copolyamide. 3049952 37 9. Utilisation selon l'une des revendications 1 à 8, dans laquelle ledit motif minoritaire est un motif X.diacide de formule (I), X étant une diamine aliphatique. 5 10. Utilisation selon la revendication 9, dans laquelle 0 correspond à R1-CH-CH-R2. 11. Utilisation selon la revendication 9 ou 10, dans laquelle l'acide gras polymérisé comprend un dimère d'acide gras en proportion d'au moins 75% en poids, notamment d'au moins 92% en poids, en particulier d'au moins 95% en poids. 10 12. Utilisation selon l'une des revendications 9 à 11, dans laquelle le nombre de carbones de la diamine X est supérieur à 8, en particulier est égal à 10. 13. Utilisation selon l'une des revendications 6 à 12, dans laquelle le motif A est un motif 15 obtenu à partir de la polycondensation d'un lactame ou d'un aminoacide, en particulier choisi parmi le PA 11 et le PA12. 14. Utilisation selon l'une des revendications 6 à 13, dans laquelle le motif A est un motif obtenu à partir de la polycondensation d'une diamine aliphatique en Ça et d'un acide 20 dicarboxylique aliphatique en Cb, en particulier le motif Ca + Cb > 15, notamment > 19. 15. Utilisation selon la revendication 14, dans laquelle le motif A est choisi parmi PA614, PA618, PA1010, PA1012, PA1014, PA1018, PA1210, PA1212, PA1214, PA1218. 25 16. Utilisation selon l'une des revendications 1 à 15, dans laquelle la composition comprend un polyamide choisi parmi un polyamide aliphatique, cycloaliphatique et aromatique, et ledit au moins un polyamide semi-cristallin. 17. Utilisation selon la revendication 16, dans laquelle ledit polyamide est un polyamide 30 aliphatique ou cycloaliphatique identique au motif A dudit polyamide semi-cristallin. 3049952 38 18. Utilisation selon l'une des revendications 1 à 17, dans laquelle la composition comprend de plus au moins une polyoléfine, en particulier fonctionnalisée. 19. Utilisation selon l'une des revendications 1 à 18, dans laquelle la composition 5 comprend de plus au moins un plastifiant. 20. Utilisation selon l'une des revendications 1 à 19, dans laquelle la composition comprend de plus au moins un additif. 10 21. Utilisation selon l'une des revendications 1 à 20, dans laquelle la composition comprend en poids : - 70 à 96% dudit copolyamide semi-cristallin comprenant optionnellement de 0 à 70% en poids d'un autre polyamide, - 0 à 25 % en poids, avantageusement de 0 à 15%, en particulier de 2 à 10 % en poids, 15 d'une polyoléfine comprenant une fonction époxy, anhydride ou acide, introduite par greffage ou par copolymérisation, et - 3 à 20 % en poids, avantageusement de 5 à 13 % en poids, d'un plastifiant, - 0 à 10%, en poids, d'un additif, en particulier de 1 à 10%. 20 22. Tuyau, en particulier flexible, destiné à être utilisé dans l'exploitation des gisements de pétrole ou de gaz sous la mer (offshore) comprenant au moins une couche d'étanchéité (1) obtenue à partir d'une composition telle que définie selon l'une des revendications 1 à 21. 25 23. Tuyau selon la revendication 22, caractérisé en ce qu'il comprend en outre au moins une deuxième couche (2), non étanche, constituée d'un ou plusieurs éléments métalliques, la deuxième couche (2) étant en contact avec le pétrole ou le gaz véhiculé, la couche (1) étant disposée autour de la deuxième couche (2) de manière à assurer l'étanchéité. 30 24. Tuyau selon l'une quelconque des revendications 22 ou 23, caractérisé en ce qu'il comprend en outre au moins une troisième couche (3) en métal ou en matériau 3049952 39 composite, la troisième couche (3) étant disposée autour de la couche (1) de manière à compenser la pression interne du pétrole ou du gaz véhiculé. 25. Tuyau flexible selon l'une quelconque des revendications 22 à 24, caractérisé en ce 5 qu'il comprend en outre au moins une quatrième couche (4) de protection disposée autour de la couche (1) ou, le cas échéant, de la troisième couche (3).